(57)【要約】【課題】アウトオブバンド光の反射を低減した反射型マスク、反射型マスクブランク及びその製造方法を提供する。【解決手段】半導体基板で多重露光されるチップの境界領域に相応するマスク領域に形成された遮光枠１１において、裏面導電膜５および基板１表面から反射されるアウトオブバンド光に対して、逆位相で表面反射する反射防止層１２を設ける事により、アウトオブバンド光の反射を低減した反射型マスク１０１を提供する事ができる。また、従来の遮光帯付マスクではパターン領域が電子顕微鏡で観察時にチャージアップする問題があるが、本発明の反射防止層１２は１ｘ１０の４乗／ｍΩ以上の導電率を有するので、遮光帯により発生するパターン領域のチャージアップを抑制できる。【選択図】図１
2015082553.tif 000002
【特許請求の範囲】
【請求項１】
基板と前記基板表面に形成された多層反射層と、前記多層反射層の上に形成された保護層と、前記保護層の上に形成された吸収層を備え、前記吸収層に形成される回路パターン領域の外側の少なくとも一部に、前記吸収層および前記保護層および前記多層反射層が除去されたＥＵＶ光およびアウトオブバンド光の反射率の低い遮光枠を有し、前記遮光枠部の基板上に反射防止層を有することを特徴とする反射型マスクブランク。
【請求項２】
前記反射防止層は、基板裏面に形成された裏面導電膜から反射するアウトオブバンド光に対し、逆位相で表面反射する機能を有することを特徴とする請求項１に記載の反射型マスクブランク。
【請求項３】
前記反射防止層は、基板表面から反射するアウトオブバンド光に対し、逆位相で表面反射する機能を有することを特徴とする請求項１または２に記載の反射型マスクブランク。
【請求項４】
前記反射防止層は無機材料で構成され、光の干渉効果の得られる膜厚と屈折率の組み合わせで設計されていることを特徴とする請求項１〜３のいずれかに記載の反射型マスクブランク。
【請求項５】
前記反射防止層の無機材料は、少なくともＳｉ、Ｍｏ、Ｔａ、Ｃｒ、Ｒｕ、Ａｌ、Ｔｉ、Ｚｎ、Ｓｕ、Ｈｆ、Ｗ、Ｚｒ、Ｃｕのいずれかを含む材料で構成されていることを特徴とする請求項４に記載の反射型マスクブランク。
【請求項６】
前記反射防止層は、１ｘ１０４／ｍΩ以上の導電率を有することを特徴とする請求項１〜５のいずれかに記載の反射型マスクブランク。
【請求項７】
請求項１〜６のいずれかに記載の反射型マスクブランクの製造方法であって、
前記反射防止層の製造方法は、スパッタリング、蒸着（ＰＶＤ）、イオンプレーティング、ＣＶＤのいずれかにより形成することを特徴とする反射型マスクブランクの製造方法。
【請求項８】
請求項１〜６のいずれかに記載の反射型マスクブランクの製造方法であって、
前記反射防止層の製造方法は、多層反射層の成膜前に、基板上に形成することを特徴とする反射型マスクブランクの製造方法。
【請求項９】
請求項１〜６のいずれかに記載の反射型マスクブランクの製造方法であって、
前記反射防止層の製造方法は、多層反射層を部分的に除去した後に、露出した基板上に形成することを特徴とする反射型マスクブランクの製造方法。
【請求項１０】
請求項１〜６のいずれかに記載の反射形マスクブランクの、前記吸収層をパターニングしてなることを特徴とする反射型マスク。
【発明の詳細な説明】
【技術分野】
【０００１】
本発明は、反射型マスク及び反射型マスクブランクに関し、特に極端紫外線（Ｅｘｔｒｅｍｅ  Ｕｌｔｒａ  Ｖｉｏｌｅｔ；以下「ＥＵＶ」と表記する）を光源とするＥＵＶリソグラフィを用いた半導体製造装置などに利用される反射型マスク、反射型マスクブランク及びその製造方法に関する。
【背景技術】
【０００２】
（ＥＵＶリソグラフィの説明）
近年、半導体デバイスの微細化に伴い、波長が１３．５ｎｍ近傍のＥＵＶを光源に用いたＥＵＶリソグラフィが提案されている。ＥＵＶリソグラフィは光源波長が短く光吸収性が非常に高いため、真空中で行われる必要がある。またＥＵＶの波長領域においては、ほとんどの物質の屈折率は１よりもわずかに小さい値である。このため、ＥＵＶリソグラフィにおいては従来から用いられてきた透過型の屈折光学系を使用することができず、反射光学系となる。従って、原版となるフォトマスク（以下、マスクと呼ぶ）も、従来の透過型のマスクは使用できないため、反射型のマスクとする必要がある。
【０００３】
（ＥＵＶマスクとブランク構造の説明）
このような反射型マスクの元となる反射型マスクブランクは、低熱膨張基板の上に、露光光源波長に対して高い反射率を示す多層反射層と、露光光源波長の吸収層とが順次形成されており、更に基板の裏面には露光機内における静電チャックのための裏面導電膜が形成されている。また、多層反射層と、吸収層の間に緩衝層を有する構造を持つＥＵＶマスクもある。反射形マスクブランクから反射形マスクへ加工する際には、ＥＢリソグラフィとエッチング技術とにより吸収層を部分的に除去し、緩衝層を有する構造の場合はこれも同じく除去し、吸収部と反射部とからなる回路パターンを形成する。このように作製された反射型マスクによって反射された光像が反射光学系を経て半導体基板上に転写される。
【０００４】
（ＥＵＶマスクの吸収層の膜厚と反射率の説明）
反射光学系を用いた露光方法では、マスク面に対して垂直方向から所定角度傾いた入射角（通常６°）で照射されるため、吸収層の膜厚が厚い場合、パターン自身の影が生じてしまい、この影となった部分における反射強度は、影になっていない部分よりも小さいため、コントラストが低下し、転写パターンには、エッジ部のぼやけや設計寸法からのずれが生じてしまう。これはシャドーイングと呼ばれ、反射マスクの原理的課題の一つである。
【０００５】
このようなパターンエッジ部のぼやけや設計寸法からのずれを防ぐためには、吸収層の膜厚は小さくし、パターンの高さを低くすることが有効であるが、吸収層の膜厚が小さくなると、吸収層における遮光性が低下し、転写コントラストが低下し、転写パターンの精度低下となる。つまり吸収層を薄くし過ぎると転写パターンの精度を保つための必要なコントラストが得られなくなってしまう。吸収層の膜厚は厚すぎても薄すぎても問題になるので、現在は概ね５０〜９０ｎｍの間になっており、ＥＵＶ光（極端紫外光）の吸収層での反射率は０．５〜２％程度である。
【０００６】
（隣接するチップの多重露光の説明）
一方、反射型マスクを用いて半導体基板上に転写回路パターンを形成する際、一枚の半導体基板上には複数の回路パターンのチップが形成される。隣接するチップ間において、チップ外周部が重なる領域が存在する場合がある。これはウェハ１枚あたりに取れるチップを出来るだけ増加したいという生産性向上のために、チップを高密度に配置するためで
ある。この場合、この領域については複数回（最大で４回）に渡り露光（多重露光）されることになる。この転写パターンのチップ外周部はマスク上でも外周部であり、通常、吸収層の部分である。しかしながら、上述したように吸収層上でのＥＵＶ光の反射率は、０．５〜２％程度あるために、多重露光によりチップ外周部が感光してしまう問題があった。このため、マスク上のチップ外周部に通常の吸収層よりもＥＵＶ光の遮光性の高い領域（以下、遮光枠と呼ぶ）を設ける必要性が出てきた。
【０００７】
このような問題を解決するために、反射型マスクの吸収層から多層反射層までを掘り込んだ溝を形成することで多層反射層の反射率を低下させることにより、露光光源波長に対する遮光性の高い遮光枠を設けた反射型マスクが提案されている（例えば、特許文献１参照）。
【０００８】
しかしながら、ＥＵＶ光源は１３．５ｎｍにその放射スペクトルのピークを有するが、アウトオブバンド（Ｏｕｔ  ｏｆ  Ｂａｎｄ）と呼ばれる１３．５ｎｍ帯以外の真空紫外線から近紫外線領域の光（波長１４０〜４００ｎｍ）も放射する事が知られている。このアウトオブバンド２０は、上記提案の遮光枠１１においては、図１９のように基板１を透過して、ＥＵＶマスクのパターン側とは反対面に形成された窒化クロム（ＣｒＮ）などの裏面導電膜５にて反射し、再度基板を透過して半導体基板側に放射し、半導体基板に塗布されたレジストを感光する問題がある。また、遮光枠を形成する事により、パターン領域が電気的に孤立するため、電子顕微鏡で観察時にチャージアップする問題もある。
【先行技術文献】
【特許文献】
【０００９】
【特許文献１】特開２００９−２１２２２０号公報
【発明の概要】
【発明が解決しようとする課題】
【００１０】
本発明は上記問題点に鑑みてなされたものであり、その目的とするところは、半導体基板で多重露光されるチップの境界領域に相応するマスク領域においてアウトオブバンド光の反射を低減し、電子顕微鏡で観察時に発生するチャージアップを抑制した反射型マスク、反射型マスクブランク及びその製造方法を提供することにある。
【課題を解決するための手段】
【００１１】
本発明は、かかる課題に鑑みなされたもので、請求項１の発明は、
基板と前記基板表面に形成された多層反射層と、前記多層反射層の上に形成された保護層と、前記保護層の上に形成された吸収層を備え、前記吸収層に形成される回路パターン領域の外側の少なくとも一部に、前記吸収層および前記保護層および前記多層反射層が除去されたＥＵＶ光およびアウトオブバンド光の反射率の低い遮光枠を有し、前記遮光枠部の基板上に反射防止層を有することを特徴とする反射型マスクブランクとしたものである。
【００１２】
請求項２の発明は、
前記反射防止層は、基板裏面に形成された裏面導電膜から反射するアウトオブバンド光に対し、逆位相で表面反射する機能を有することを特徴とする請求項１に記載の反射型マスクブランクとしたものである。
【００１３】
請求項３の発明は、
前記反射防止層は、基板表面から反射するアウトオブバンド光に対し、逆位相で表面反射する機能を有することを特徴とする請求項１または２に記載の反射型マスクブランクとしたものである。
【００１４】
請求項４の発明は、
前記反射防止層は無機材料で構成され、光の干渉効果の得られる膜厚と屈折率の組み合わせで設計されていることを特徴とする請求項１〜３のいずれかに記載の反射型マスクブランクとしたものである。
【００１５】
請求項５の発明は、
前記反射防止層の無機材料は、少なくともＳｉ、Ｍｏ、Ｔａ、Ｃｒ、Ｒｕ、Ａｌ、Ｔｉ、Ｚｎ、Ｓｕ、Ｈｆ、Ｗ、Ｚｒ、Ｃｕのいずれかを含む材料で構成されていることを特徴とする請求項４に記載の反射型マスクブランクとしたものである。
【００１６】
請求項６の発明は、
前記反射防止層は、１ｘ１０４／ｍΩ以上の導電率を有することを特徴とする請求項１〜５のいずれかに記載の反射型マスクブランクとしたものである。
【００１７】
請求項７の発明は、
請求項１〜６のいずれかに記載の反射型マスクブランクの製造方法であって、
前記反射防止層の製造方法は、スパッタリング、蒸着（ＰＶＤ）、イオンプレーティング、ＣＶＤのいずれかにより形成することを特徴とする反射型マスクブランクの製造方法としたものである。
【００１８】
請求項８の発明は、
請求項１〜６のいずれかに記載の反射型マスクブランクの製造方法であって、
前記反射防止層の製造方法は、多層反射層の成膜前に、基板上に形成することを特徴とする反射型マスクブランクの製造方法としたものである。
【００１９】
請求項９の発明は、
請求項１〜６のいずれかに記載の反射型マスクブランクの製造方法であって、
前記反射防止層の製造方法は、多層反射層を部分的に除去した後に、露出した基板上に形成することを特徴とする反射型マスクブランクの製造方法としたものである。
【００２０】
請求項１０の発明は、
請求項１〜６のいずれかに記載の反射形マスクブランクの、前記吸収層をパターニングしてなることを特徴とする反射型マスクとしたものである。
【発明の効果】
【００２１】
半導体基板で多重露光されるチップの境界領域に相応するマスク領域に形成された遮光枠において、裏面導電膜および基板表面から反射されるアウトオブバンド光に対して、逆位相で表面反射する反射防止層を有する事により、アウトオブバンド光の反射を低減した反射型マスクを提供する事ができる。
【００２２】
また、従来の遮光帯付マスクでは、遮光帯形成によりパターン領域が電気的に浮遊するため、電子顕微鏡での観察時、電子線マスク検査装置による検査時、ＥＵＶ露光機での露光時などで、パターン領域がチャージアップする問題があるが、本発明の反射防止層は導電性を有するので、遮光帯により発生するパターン領域のチャージアップを抑制できる。
【００２３】
このような構成の反射型マスクを用いることにより、半導体のパターン寸法精度の向上が可能となり、半導体等の製造歩留まりを改善する事が可能となる。
【図面の簡単な説明】
【００２４】
【図１】本発明の反射型マスクの構造の概略断面図である（ａ）、（ｂ）。
【図２】本発明の反射型マスクブランクの構造の概略断面図（ｃ）、本発明の反射型マスクの概略平面図（ｄ）である。
【図３】本発明の、反射防止層により基板からのアウトオブバンド光を低減するマスクの側面概略図である。
【図４】本発明の、反射防止層により裏面導電膜からのアウトオブバンド光を低減するマスクの側面概略図である。
【図５】本発明の、遮光枠部のみの反射防止層により基板からのアウトオブバンド光を低減するマスクの側面概略図である。
【図６】本発明の、遮光枠部のみの反射防止層により裏面導電膜からのアウトオブバンド光を低減するマスクの側面概略図である。
【図７】本発明の実施例の反射型マスクの作製工程１（パターン形成）の一部分を示す概略断面図である。
【図８】本発明の実施例の反射型マスクの作製工程１（パターン形成）の他の部分を示す概略断面図である。
【図９】本発明の実施例の反射型マスクの作製工程１（遮光枠形成）の一部分を示す概略平面図である。
【図１０】本発明の実施例の反射型マスクの作製工程１（遮光枠形成）他の部分を示す概略平面図である。
【図１１】本発明の実施例の反射型マスクの作製工程２（パターン形成）の一部分を示す概略断面図である。
【図１２】本発明の実施例の反射型マスクの作製工程２（パターン形成）の他の部分を示す概略断面図である。
【図１３】本発明の実施例の反射型マスクの作製工程２（遮光枠形成）の一部分を示す概略平面図である。
【図１４】本発明の実施例の反射型マスクの作製工程２（遮光枠形成）の他の部分を示す概略平面図である。
【図１５】本発明の実施例の反射型マスクの作製工程２（遮光枠形成）のその他の部分を示す概略平面図である。
【図１６】本発明の実施例の評価パターンを示す概略平面図である。
【図１７】本発明の実施例の（ａ）従来の反射型マスク、（ｂ）本発明の遮光枠と反射防止層を有する反射型マスク７０１、のアウトオブバンド光の反射率結果である。
【図１８】本発明の実施例の（ｃ）遮光枠と反射防止層を有する反射型マスク９０２のアウトオブバンド光の反射率結果である。
【図１９】従来マスクにおけるアウトオブバンド光の反射の概略図である。
【発明を実施するための形態】
【００２５】
（本発明の反射型マスクおよび反射型マスクブランクの構成）
以下、本発明に係る実施形態について、図面を参照しながら説明する。
【００２６】
まず、本発明の反射型マスクの一例の構成について説明する。図１（ａ）、（ｂ）は、本発明の反射型マスクの構造の概略断面図で、図２（ｃ）は、本発明の反射型マスクブランクの構造の概略断面図で、図２（ｄ）は、図１（ａ）、（ｂ）を上から概略平面図である。即ち、本発明の反射型マスクの一例の構成は１０１、１０２である。
【００２７】
図１（ａ）に示す反射型マスク１０１は、基板１の表面に、反射防止層１２、多層反射層２、保護層３、吸収層４、パターン領域１０、遮光枠１１が順次形成されている。図１（ｂ）に示す反射型マスク１０２は、基板１の表面に、多層反射層２、保護層３、吸収層４、パターン領域１０、遮光枠１１が順次形成されて、遮光枠１１のみに反射防止層１２が形成されている。図２（ｃ）に示す反射型マスクブランク１０３は、基板１の表面に、反射防止層１２、多層反射層２、保護層３、吸収層４が順次形成されている。基板の裏面
には裏面導電膜５が形成された構造となっている。保護層３と吸収層４の間には、緩衝層が有る場合もある。緩衝層は、吸収膜４のマスクパターン修正時に、下地の保護層３にダメージを与えないために設けられた層である。
【００２８】
本発明の反射型マスク１０１、１０２は、反射防止層１２により、遮光枠領域の裏面導電膜５と基板１との界面および基板１の表面から反射されるアウトオブバンド光に対して、逆位相で表面反射する領域を有している。
【００２９】
本発明の、反射防止層１２によって裏面導電膜５と基板１との界面および基板１の表面から反射されるアウトオブバンド光を逆位相で反射するため、反射防止層の材料と膜厚を調整されている。具体的には、薄膜の干渉により光が暗くなる条件式（１）を満たすように材料の屈折率と膜厚を選択・調整すれば良い。
２ｎｄｃｏｓθ  ＝  ｍλ・・・（１）
ｎ：屈折率  ｄ：膜厚  θ：入射角  λ：波長  （ｍ＝０，１，２，…）
図３は本発明の、反射防止層１２により基板１からのアウトオブバンド光２０を低減するマスクの概略側面図である(図３(ａ))。アウトオブバンド光２０が反射防止層１２に入射する際に基板１で反射する界面反射光２２が反射防止層１２の表面反射光２１と逆位相になることにより、２つの光が干渉により打ち消しあい、アウトオブバンド光２０の反射を低減する(図３(ｂ))。界面反射光２２を表面反射光２１の逆位相とするためには、反射防止層１２の材料や膜厚を調整することにより達成できる。
【００３０】
図４は本発明の、反射防止層１２により裏面導電膜５からのアウトオブバンド光２０を低減するマスクの概略側面図である(図４(ａ))。アウトオブバンド光２０が反射防止層１２に入射する際に裏面導電膜５で反射する界面反射光２３が反射防止層１２により表面反射光２１と逆位相になることにより、２つの光が干渉により打ち消しあい、アウトオブバンド光２０の反射を低減する(図４(ｂ))。界面反射光２３を表面反射光２１の逆位相とするためには、反射防止層１２の材料や膜厚を調整することにより達成できる。
【００３１】
図５は本発明の、遮光枠部のみに形成された反射防止層１２により基板１からのアウトオブバンド光２０を低減するマスクの概略側面図である(図５(ａ))。アウトオブバンド光２０が反射防止層１２に入射する際に基板１で反射する界面反射光２２が反射防止層１２により表面反射光２１と逆位相になることにより、２つの光が干渉により打ち消しあい、アウトオブバンド光２０の反射を低減する(図５(ｂ))。界面反射光２２を表面反射光２１の逆位相とするためには、反射防止層１２の材料や膜厚を調整することにより達成できる。
【００３２】
図６は本発明の、遮光枠部のみに形成された反射防止層１２により裏面導電膜５からのアウトオブバンド光２０を低減するマスクの概略側面図である(図６(ａ))。アウトオブバンド光２０が反射防止層１２に入射する際に裏面導電膜５で反射する界面反射光２３が反射防止層１２により表面反射光２１と逆位相になることにより、２つの光が干渉により打ち消しあい、アウトオブバンド光２０の反射を低減する(図６(ｂ))。界面反射光２３を表面反射光２１の逆位相とするためには、反射防止層１２の材料や膜厚を調整することにより達成できる。
【００３３】
本発明に係る反射防止層１２は、上述した条件式（１）を満たす屈折率と膜厚であれば、材料は限定されないが、真空やＥＵＶ光に耐えうる必要があるため、化学的に安定な無機材料である。具体的には、Ｓｉ、Ｍｏ、Ｔａ、Ｃｒ、Ｒｕ、Ａｌ、Ｔｉ、Ｚｎ、Ｓｕ、Ｈｆ、Ｗ、Ｚｒ、Ｃｕを含む材料である。
【００３４】
また、本発明に係る反射防止層１２は、上記の材料の酸化物や窒化物、あるいは酸窒化
物であっても良い。何故なら、逆位相の光の干渉効果を高めるには、振幅をある程度大きい方が望ましく、したがって消衰係数を低くするために、有効な方法であるためである。
【００３５】
本発明の反射防止層１２は、１ｘ１０の４乗／ｍΩ以上の導電率を有している。これは、遮光帯形成により、パターン領域が電気的に浮遊し、電子線での観察・測長時、電子線マスク検査装置による検査時、ＥＵＶ露光機での露光時で、パターン領域がチャージアップする問題を解決するためである。
【００３６】
本発明の低反射の反射防止層１２は、多層反射層の成膜前に、基板上に形成するのが、工程の増加が少なく好ましいが、多層反射層を部分的に除去した後に、露出した基板上に形成しても良い。
【００３７】
（本発明の反射型マスクの構成の詳細：多層反射層、保護層、緩衝層）
図１（ａ）の多層反射層２は、ＥＵＶ光に対して６０％程度の反射率を達成できるように設計されており、ＭｏとＳｉが交互に４０〜５０ペア積層した積層膜で、さらに上層の保護層３は２〜３ｎｍ厚のルテニウム（Ｒｕ）あるいは厚さ１０ｎｍ程度のシリコン（Ｓｉ）で構成されている。Ｒｕ層の下に隣接する層はＳｉ層である。ＭｏやＳｉが使われている理由は、ＥＵＶ光に対する吸収（消衰係数）が小さく、且つＭｏとＳｉのＥＵＶ光での屈折率差が大きいために、ＳｉとＭｏの界面での反射率を高く出来るためである。保護層３がＲｕの場合は、吸収層４の加工におけるストッパーやマスク洗浄時の薬液に対する保護層としての役割を果たしている。保護層３がＳｉの場合は、吸収層４との間に、緩衝層が有る場合もある。緩衝層は、吸収層４のエッチングやパターン修正時に、緩衝層の下に隣接する多層反射層２の最上層であるＳｉ層を保護するために設けられており、クロム（Ｃｒ）あるいは窒素化合物（ＣｒＮ）で構成されている。
【００３８】
（本発明の反射型マスクの構成の詳細：吸収層）
図１（ａ）の吸収層４は、ＥＵＶに対して吸収率の高いタンタル（Ｔａ）の窒素化合物（ＴａＮ）で構成されている。他の材料として、タンタルホウ素窒化物（ＴａＢＮ）、タンタルシリコン（ＴａＳｉ）、タンタル（Ｔａ）や、それらの酸化物（ＴａＢＯＮ、ＴａＳｉＯ、ＴａＯ）でも良い。
【００３９】
図１（ａ）の吸収層４は、上層に波長１９０〜２６０ｎｍの紫外光に対して反射防止機能を有する低反射層を設けた２層構造から成る吸収層であっても良い。低反射層は、マスクの欠陥検査機の検査波長に対して、コントラストを高くし、検査性を向上させるためのものである。
【００４０】
（本発明の反射型マスクの構成の詳細：裏面導電膜）
図１（ａ）の裏面導電膜５は、一般にはＣｒＮで構成されているが、導電性があれば良いので、金属材料からなる材料であれば良い。図１（ａ）では裏面導電膜５を有するかたちで記載したが、裏面導電膜５を有さないマスクブランク及びマスクとしても良い。
【００４１】
（本発明の反射型マスクの製造方法）
本発明の反射型マスクの製造方法１について説明する。まず、図２（ｃ）に示す反射防止層を有する反射型マスクブランク１０３にレジスト９を塗布する（図７（ａ））。次に、フォトリソグラフィもしくは電子線リソグラフィによって、図７（ｂ）に示すメイン領域にパターンを形成する。パターンに従い吸収層４をフッ素系ガスもしくは塩素系ガスもしくはその両方を用いたドライエッチングか、アルカリ性溶液あるは酸性溶液を用いたウェットエッチングによって処理する（図８（ｃ））。続いて、レジスト９を剥膜洗浄するとメイン領域にパターンが形成された反射型マスク６０２が形成される（図８（ｄ））。
【００４２】
本発明の反射型マスクの遮光枠の形成方法１について説明する。まず、反射防止層を有する反射型マスク６０２にレジスト７１を塗布する（図９（ａ））。次に、フォトリソグラフィもしくは電子線リソグラフィによって、遮光枠部のみが開口したレジストパターンを形成する（図９（ｂ））。次に、フッ素系もしくは塩素系ガス（あるいはその両方）を用いたドライエッチングによって、レジストパターンの開口部の吸収膜４を除去する（図１０（ｃ））。次いで、保護層３と多層反射層２を、フッ素系ガスもしくは塩素系ガスもしくはその両方を用いたドライエッチングか、アルカリ性溶液あるは酸性溶液を用いたウェットエッチングによって、保護層３と多層反射層２を貫通・除去する（図１０（ｄ））。続いて、レジスト７１を剥膜洗浄するとメイン領域にパターンが形成され、遮光枠と反射防止層を有する反射型マスク７０１が形成される（図１０（ｅ））。
【００４３】
本発明の反射型マスクの製造方法２について説明する。図１１（ａ）は基板１の表面に、多層反射層２、保護層３、吸収層４、レジスト９が順次形成されて、基板１の裏面には裏面導電膜５が形成された構造となっている。次に、フォトリソグラフィもしくは電子線リソグラフィによって、図１１（ｂ）に示すメイン領域にパターンを形成する。パターンに従い吸収層４をフッ素系ガスもしくは塩素系ガスもしくはその両方を用いたドライエッチングか、アルカリ性溶液あるは酸性溶液を用いたウェットエッチングによって処理する（図１２（ｃ））。続いて、レジスト９を剥膜洗浄するとメイン領域にパターンが形成された反射型マスク８０２が形成される（図１２（ｄ））。
【００４４】
本発明の反射型マスクの遮光枠の形成方法２について説明する。まず、反射型マスク８０２にレジスト７１を塗布する（図１３（ａ））。次に、フォトリソグラフィもしくは電子線リソグラフィによって、遮光枠部のみが開口したレジストパターンを形成する（図１３（ｂ））。次に、フッ素系もしくは塩素系ガス（あるいはその両方）を用いたドライエッチングによって、レジストパターンの開口部の吸収膜４を除去する（図１３（ｃ））。次いで、保護層３と多層反射層２を、フッ素系ガスもしくは塩素系ガスもしくはその両方を用いたドライエッチングか、アルカリ性溶液あるは酸性溶液を用いたウェットエッチングによって、保護層３と多層反射層２を貫通・除去する（図１４（ｄ））。続いて、レジスト７１を剥膜洗浄するとメイン領域にパターンが形成された遮光枠付きの反射型マスク９０１が形成される（図１４（ｅ））。さらに、反射型マスク９０１にレジスト９１を塗布する（図１４（ｆ））。フォトリソグラフィもしくは電子線リソグラフィによって、遮光枠部のみが開口したレジストパターンを形成する（図１５（ｇ））。スパッタリング、蒸着（ＰＶＤ）、イオンプレーティング、ＣＶＤのいずれかの方法によって反射防止層１２を形成する（図１５（ｈ））。最後に、レジスト９１を剥膜洗浄するとメイン領域にパターンが形成され、遮光枠と反射防止層を有する反射型マスク９０２が形成される（図１５（ｉ））。
【００４５】
ドライエッチングによって、多層反射層２を貫通・除去する際に、フッ素系ガスもしくは塩素系ガスもしくはその両方を用いるのは、多層反射層の材料であるＭｏとＳｉの両方に対して、エッチング性を有するためである。この際に用いるフッ素系ガスは、ＣＦ４、Ｃ２Ｆ６、Ｃ４Ｆ８、Ｃ５Ｆ８、ＣＨＦ３、ＳＦ６、ＣｌＦ３、等で、塩素系ガスではＣｌ２、ＨＣｌが挙げられる。
【００４６】
ウェットエッチングによって、多層反射層２を貫通・除去する際のエッチング液には、多層反射層２の材料であるＭｏとＳｉのエッチングに適している必要がある。例えば、アルカリ性溶液としては、ＴＭＡＨ（水酸化テトラメチルアンモニウム）、ＫＯＨ（水酸化カリウム）、ＥＤＰ（エチレンジアミンピロカテコール）が適している。酸性溶液としては、硝酸とリン酸の混合液が適しているが、これにフッ酸、硫酸、酢酸を加えても良い。
【００４７】
反射防止層は少なくともＳｉ、Ｍｏ、Ｔａ、Ｃｒ、Ｒｕ、Ａｌ、Ｔｉ、Ｚｎ、Ｓｕ、Ｈ
ｆ、Ｗ、Ｚｒ、Ｃｕを含む構成され、１ｘ１０の４乗／ｍΩ以上の導電率を有する無機材料である。
以上のようにして、多層反射層除去型の遮光領域を有するＥＵＶマスクにおいて、アウトオブバンド光の反射を低減し、電子顕微鏡で観察時や電子線マスク検査装置による検査時、ＥＵＶ露光機による露光時に発生するチャージアップを抑制した反射型マスクを得る事ができる。
【実施例】
【００４８】
以下、本発明の反射型マスクの製造方法の実施例を説明する。実施例では図２（ｃ）に示す反射防止層１２を有する反射型マスクブランク６０１を用意した。このブランクは、基板１の上に、ＭｏとＳｉとＯとＮを含むＭｏＳｉＯＮからなる反射防止層１２が、波長１３．５ｎｍのＥＵＶ光に対して反射率が６４％程度となるように設計されたＭｏとＳｉの４０ペアの多層反射層２が、その上に２．５ｎｍ厚のＲｕの保護層３が、更にその上に７０ｎｍ厚のＴａＳｉからなる吸収層４が、順次形成されている。
【００４９】
反射防止層の膜厚ｄは薄膜による干渉の光が暗くなる条件式（１）を変形した条件式（２）を用いて求める。本発明のＭｏＳｉＯＮからなる反射防止層１２のアウトオブバンド光である波長３００ｎｍの屈折率ｎは２．２６、入射角は６°、整数ｍは１である。条件式（２）に前記値を代入するとｄは約６６．７ｎｍとなるので、反射防止層の膜厚は６７ｎｍとなるようにスパッタリングによって成膜した。
【００５０】
【数１】
2015082553.tif 000003
本ブランクに対し、ポジ型化学増幅レジスト９（ＦＥＰ１７１：富士フイルムエレクトロニクスマテリアルズ）を３００ｎｍの膜厚で塗布し（図７（ａ））、電子線描画機（ＪＢＸ９０００：日本電子）によって描画後、１１０℃、１０分のＰＥＢおよびスプレー現像（ＳＦＧ３０００：シグマメルテック）により、図７（ｂ）に示すメイン領域にレジストパターンを形成した。
【００５１】
次いで、ドライエッチング装置を用いて、ＣＦ４プラズマとＣｌ２プラズマにより、吸収層４をエッチングし（図８（ｃ））、レジスト剥離洗浄することで、図８（ｄ）に示す評価パターンを有する反射型マスク６０２を作製した。評価パターンは、図１６に示す２００ｎｍの１：１のライン＆スペースパターンを使用して、マスク中心に配置した。パターン領域の大きさは、１０ｃｍ×１０ｃｍとした。
【００５２】
次いで、上述の評価パターンを有する反射型マスク６０２のパターン領域１０に対して、遮光枠を形成する工程を行った。反射型マスク６０２（図８（ｄ））にｉ線レジスト７１を５００ｎｍの膜厚で塗布し（図９（ａ））、そこへｉ線描画機（ＡＬＴＡ）により描画、現像を行うことにより、後に遮光枠となる領域を描画したレジストパターンを形成した（図９（ｂ））。このときレジストパターンの開口幅は５ｍｍとし、マスク中心部の１０ｃｍ×１０ｃｍのメインパターン領域から３μｍ（マイクロメートル）の距離に配置した。
【００５３】
次いで、ドライエッチング装置を用いてＣＨＦ３プラズマ（ドライエッチング装置内の圧力５０ｍＴｏｒｒ、ＩＣＰ（誘導結合プラズマ）パワー５００Ｗ、ＲＩＥ（反応性イオンエッチング）パワー２００Ｗ、ＣＨＦ３：流量２０ｓｃｃｍ、処理時間６分、これらは、以下の表記で同じ。）により、上記レジストの開口部の吸収層４、保護層３と多層反射層２とを垂直性ドライエッチングで貫通・除去し（図１０（ｃ）、（ｄ）））に示すような形状を得た。
【００５４】
最後に、硫酸系の剥離液とアンモニア過酸化水素水により、レジスト剥離・洗浄を実施
し、ドライエッチングで残ったレジストを除去し、反射型マスク７０１を形成した（図１０（ｅ））。
【００５５】
次いで、従来型の遮光枠を有する反射型マスク、本発明の遮光枠と反射防止層を有する反射型マスク７０１、本発明の遮光枠と反射防止層を有する反射型マスク９０２を用意し、遮光枠領域での反射率を測定した。その結果、図１７、図１８に示すように、図１７（ｂ）本発明の遮光枠と反射防止層を有する反射型マスク７０１の反射率は、図１７（ａ）従来の遮光枠を有する反射型マスクの反射率と比べて、波長２００ｎｍ〜４００ｎｍのアウトオブバンド光で約４０％反射率が低減されている事を確認した。また、図１８（ｃ）本発明の遮光枠と反射防止層を有する反射型マスク９０２においても、（ａ）従来の遮光枠を有する反射型マスクの反射率と比べて、波長２００ｎｍ〜４００ｎｍのアウトオブバンド光で約４０％反射率が低減されている事を確認した。
【００５６】
また、従来型の遮光枠を有する反射型マスクと、本発明の遮光枠と反射防止層を有する反射型マスク７０１と、本発明の遮光枠と反射防止層を有する反射型マスク９０２との、２００ｎｍの１：１のライン＆スペースパターンを電子顕微鏡で観察したところ、従来型の遮光枠を有する反射型マスクだけチャージアップにより観察画像が不鮮明となった。
【００５７】
このように、アウトオブバンド光の反射を低減し、電子顕微鏡で観察時に発生するチャージアップを抑制した反射型マスクを作製することができた。
【産業上の利用可能性】
【００５８】
本発明は、反射型マスク等に有用である。
【符号の説明】
【００５９】
１    基板
２    多層反射層
３    保護層
４    吸収層
５    裏面導電膜
９    レジスト
１０  パターン領域
１１  遮光枠
１２  反射防止層
２０  アウトオブバンド光
２１  表面反射光
２２  基板からの界面反射光
２３  裏面導電膜からの界面反射光
７１  レジスト
９１  レジスト
１０１  本発明の反射防止層を有する反射型マスク
１０２  本発明の遮光枠のみに反射防止層を有する反射型マスク
１０３  本発明の反射防止層を有する反射型マスクブランク
６０１  反射防止層を有する反射型マスクブランク
６０２  本発明の反射防止層を有する反射型マスク
７０１  遮光枠と反射防止層を有する反射型マスク
８０１  反射型マスクブランク
８０２  反射型マスク
９０１  遮光枠を有する反射型マスク
９０２  遮光枠と反射防止層を有する反射型マスク
【図１】
2015082553.tif 000004
【図２】
2015082553.tif 000005
【図３】
2015082553.tif 000006
【図４】
2015082553.tif 000007
【図５】
2015082553.tif 000008
【図６】
2015082553.tif 000009
【図７】
2015082553.tif 000010
【図８】
2015082553.tif 000011
【図９】
2015082553.tif 000012
【図１０】
2015082553.tif 000013
【図１１】
2015082553.tif 000014
【図１２】
2015082553.tif 000015
【図１３】
2015082553.tif 000016
【図１４】
2015082553.tif 000017
【図１５】
2015082553.tif 000018
【図１６】
2015082553.tif 000019
【図１７】
2015082553.tif 000020
【図１８】
2015082553.tif 000021
【図１９】
2015082553.tif 000022